(57)【要約】【課題】擦れや衝撃による「白化」を防止し、被覆のリサイクルを可能とし、電線・ケーブルの電線管路への引き込み作業性に遜色のない難燃性電線・ケーブルを提供する。【解決手段】ポリオレフィンに、少なくとも無機系難燃剤を配合した樹脂組成物により被覆を形成した難燃性電線・ケーブルにおいて、上記無機系難燃剤として、１．５５〜１．５８、好ましくは１．５５〜１．５７の屈折率を有する透明性水酸化マグネシウムを採用した。なお、１０は本発明に係る難燃性ポリエチレン絶縁制御ケーブルで、導体１１と、絶縁心線１２と、介在物１３と、上記組成物の外被１４とからなる。【選択図】　図１
2004071174.tif 000002
【特許請求の範囲】
【請求項１】
ポリオレフィンに、少なくとも無機系難燃剤を配合した樹脂組成物により被覆を形成した難燃性電線・ケーブルにおいて、上記無機系難燃剤として、ポリオレフィンの屈折率の、−０乃至＋０．１２の屈折率を有する透明性水酸化マグネシウムを採用したことを特徴とする難燃性電線・ケーブル。
【請求項２】
上記透明性水酸化マグネシウムの屈折率が１．５５〜１．５８とすることを特徴とする請求項１に記載の難燃性電線・ケーブル。
【請求項３】
上記無機系難燃剤として、不定形で平均粒子径０．１１μｍ以下、比表面積１８ｍ２　／ｇ以上の透明性水酸化マグネシウムを採用したことを特徴とする請求項１または２に記載の難燃性電線・ケーブル。
【発明の詳細な説明】
【０００１】
【発明の属する技術分野】
この発明は、ポリオレフィンに無機系難燃剤を配合した樹脂組成物により絶縁体および／または外被（以下、単に被覆という）を形成した難燃性電線・ケーブルに関する。
【０００２】
【従来の技術】
難燃性電線・ケーブルの被覆には、ハロゲン系難燃剤を配合したものと水酸化マグネシウムのような無機系難燃剤を配合した所謂ノンハロゲンのものとがあり、前者は難燃性が優れているが、一旦火災が発生するとハロゲンガスが発生し二次災害につながる恐れがある。
【０００３】
とりわけ、多くの電線・ケーブルが敷設されている洞道内で火災が発生すると、それに繋がる各種設備がハロゲンガスに侵されて莫大な損害を及ぼすこととなる。
【０００４】
こうしたことから、難燃性電線・ケーブルの被覆には水酸化マグネシウムのような無機質の難燃剤を配合した樹脂組成物が採用されるようになっている。
【０００５】
ところが、無機系難燃剤を配合した電線・ケーブルの被覆に衝撃が加わったり、擦られたりすると、その部分が白く変色（白化）する問題がある。
【０００６】
上記白化の問題を解決するために本出願人は、上記問題を解決するために特願２００２−１２８４８１号で「ポリオレフィンに、少なくとも無機系難燃剤を配合した樹脂組成物により被覆を形成した難燃性電線・ケーブルにおいて、上記樹脂組成物の総量に対し、脂肪酸アミドを０．２から２．２重量％添加した電線・ケーブル」を提案した。
【０００７】
【発明が解決しようとする課題】
上記のようにこれまでの提案では、「白化」を抑えるために難燃剤とは別に「白化」防止のための物質を添加しなければならず、余計な作業と費用を費やしていた。
【０００８】
また、これまでの白化防止の手段は、電線・ケーブルの表面に滑り性を付与して擦れや衝撃があったときに、上記滑り性によって「白化」を防止するものであった。
【０００９】
「白化」について他の角度から考察すると、水酸化マグネシウムの一般的な形状は、六方晶系の結晶で、この水酸化マグネシウムが混練された状態では樹脂組成物中に埋没していて水酸化マグネシウムと樹脂とが同化しているが、擦られたり衝撃を受けると、水酸化マグネシウムが顕在化して光の反射により白く見えるものと考えられる。
【００１０】
上記観点から本発明者は、難燃剤として用いる水酸化マグネシウムが透明か、あるいは、自然光の屈折率がポリオレフィンと同程度（電線に使用されるポリオレフィンの屈折率は１．４８〜１．４９）であるか、結晶してない状態のものかにより「白化」が左右されるのではないか、との想定のもとに種々検討し、上記条件を備えた水酸化マグネシウムを採用したところ「白化」が起きないことが判明した。
【００１１】
この発明は、上記知見をもとに「白化」を防止し、被覆のリサイクルを可能とし、電線・ケーブルの電線管路への引き込み作業性に遜色のない難燃性電線・ケーブルを提供することを課題とする。
【００１２】
【課題を解決するための手段】
上記課題を解決するためにこの発明は、ポリオレフィンに、少なくとも無機系難燃剤を配合した樹脂組成物により被覆を形成した難燃性電線・ケーブルにおいて、上記無機系難燃剤として、ポリオレフィンの屈折率の、−０乃至＋０．１２の屈折率を有する透明性水酸化マグネシウム（例えば、不定形で平均粒子径０．１１μｍ以下、比表面積１８ｍ２　／ｇ以上、屈折率が１．５５〜１．５８好ましくは１．５５〜１．５７の透明性水酸化マグネシウム）を採用したものである。
【００１３】
上記構成において、透明性水酸化マグネシウムの屈折率をポリオレフィンの屈折率の−０乃至＋０．１２としたのは、この範囲を越えると擦り傷、衝撃傷が着いたとき、その部分が「白化」するからである。
【００１４】
上記の如く構成するこの発明によれば、難燃剤の屈折率がポリオレフィンのそれに近似しており、かつ不定形で透明性を有しているので電線・ケーブルの表面が擦れたり衝撃を受けても「白化」することはない。
【００１５】
【発明の実施の形態】
次に、この発明の実施の形態を説明する。表１に示す実施例と比較例の配合で樹脂組成物を調整した。なお、表中の比表面積は、ＢＥＴ法により測定したもので、水酸化マグネシウムの結晶状態は、×１０４　の顕微鏡観察による。
【００１６】
耐擦れ白化性は、上記調整した樹脂組成物を試験用プレスによりシートサンプルとし、ＵＬ１５８１の摩擦試験機で７５０ｇの荷重をかけて１０回擦った後の表面を観察し、極めて良好なものを◎、良好なものを○、「白化」したものを×とした。
【００１７】
次に、５．５ｍｍ２　（１．０ｍｍφ×７本撚り）の導体１１にポリエチレン絶縁を施して絶縁心線１２とし、この絶縁心線１２を３心、介在物１３とともに撚り合わせ、その上に表１に示す実施例と比較例の配合で調整した樹脂組成物でもって外被１４を押出し成形して難燃性ポリエチレン絶縁制御ケーブル１０を製作した。
【００１８】
図２に示すように内径２８ｍｍφの電線管２１を、Ｒ＝２５０ｍｍで反対方向に２回９０度曲げ、Ｌ１　＝３００ｍｍ、Ｌ２　＝１２００ｍｍにした試験用電線管路２０を製作した。
【００１９】
ケーブルの電線管路への引き込み作業性試験は、上記試験用電線管路に上記難燃性ポリエチレン絶縁制御ケーブル１０を引き通し、片方をフリーにし、他方にロードセル２２を取り付けて引張り、この時に発生した負荷が、５ｋｇｆ以下のときは「○」、５ｋｇｆを越えたときは「×」とした。
【００２０】
【表１】
2004071174.tif 000003
【００２１】
【発明の効果】
以上説明したようにこの発明によれば、ケーブルの滑りを良くするための表面処理を省略しているにも係わらず、ケーブル管路への引き込み作業性に影響はなく、擦り・衝撃によるケーブル表面の白化をなくすことができる。
【図面の簡単な説明】
【図１】この発明に係る難燃性ポリエチレン絶縁制御ケーブルの断面図
【図２】引き通し負荷試験の説明図
【符号の説明】
１０　難燃性ポリエチレン絶縁制御ケーブル
１１　導体
１２　絶縁心線
１３　介在物
１４　外被
２０　試験用電線管路
２１　電線管
２２　ロードセル
【図１】
2004071174.tif 000004
【図２】
2004071174.tif 000005